Brevet FR2982607A1 — publié le 20130517

REVENDICATIONS1. Matériau comprenant un substrat en verre revêtu d'une couche ou d'un empilement de plusieurs couches, et ayant une surface dont la rugosité moyenne quadratique Sq d'après la norme IS025178, déterminée par microscopie à force atomique est comprise entre 4 et 15 nm, dans lequel la distribution des hauteurs de la surface, déterminée par microscopie à force atomique, présente un maximum, et au plus 40% de la surface est en-dessous de la hauteur correspondant à ce maximum de la distribution. 2. Matériau selon la revendication 1, caractérisé en ce qu'au plus 30% de la surface est en-dessous de la hauteur correspondant à ce maximum de la distribution. 3. Matériau selon l'une des revendications précédentes, caractérisé en ce qu'au plus 20% de la surface est en-dessous de la hauteur correspondant à ce maximum de la distribution. 4. Matériau selon l'une des revendications précédentes, caractérisé en ce qu'au plus 10% de la surface est en-dessous de la hauteur correspondant à ce maximum de la distribution. 5. Matériau selon l'une des revendications précédentes, caractérisé en ce qu'il est rigide et transparent. 6. Matériau selon l'une des revendications précédentes, caractérisé en ce qu'il a l'une ou plusieurs des fonctionnalités hydrophobe, oléophobe, hydrophile, optique, barrière et/ou tribologique. 7. Matériau selon l'une des revendications précédentes, caractérisé en ce qu'il comprend un substrat en verre revêtu au moins en partie d'une couche d'oxycarbure de silicium SiOxCy. 8. Matériau selon la revendication 7, caractérisé en ce qu'une partie au moins de la couche d'oxycarbure de silicium est revêtue d'une couche hydrophobe de silane fluoré. 9. Procédé de fabrication d'un matériau selon l'une des revendications précédentes, comprenant la préparation d'une couche d'oxycarbure de silicium SiOxCy à la surface d'un substrat en verre minéral, par (a) dépôt chimique en phase vapeur (CVD) sur au moins une partie de la surface du substrat en verre minéral par mise en contact de ladite surface, avec un flux de gaz contenant de l'éthylène (C21-14), du silane (Sil-14), du dioxyde de carbone (CO2) et de l'azote (N2), à une température comprise entre 600 °C et 680 °C, le rapport volumique d'éthylène/silane (C21-14/SiH4) étant inférieur à 3,3. 10. Procédé selon la revendication 9, comprenant (b) un recuit et/ou une mise en forme du substrat portant la couche d'oxycarbure de silicium, obtenu à l'étape (a), à une température comprise entre 580 °C et 700 °C. 11. Procédé selon l'une des revendications 9 ou 10, caractérisé par le fait qu'il comprend en outre, après l'étape (a), et le cas échéant l'étape (b), (c) une étape d'activation de la couche d'oxycarbure de silicium par un traitement plasma, de préférence un traitement plasma H20/N2, ou par un traitement chimique acide ou basique, et (d) une étape de greffage, par liaison covalente, d'un agent hydrophobe fluoré. 12. Procédé selon l'une des revendications 9 à 11, caractérisé par le fait que l'agent hydrophobe fluoré greffé à l'étape (d) est choisi parmi les fluoroalkylsilanes de formule F3C-(CF2),-(CH2),-Si(X)3-p(R)P où m = 0 à 15, de préférence 5 à 9, n = 1 à 5, de préférence n = 2, p = 0, 1 ou 2, de préférence 0 ou 1, en particulier 0, R est un groupe alkyle en C1_8 ou un atome d'hydrogène,X est un groupement hydrolysable, de préférence un atome d'halogène ou un groupe alcoxy en C1-4. 13. Application d'un matériau selon l'une des revendications 1 à 8 dans un vitrage pour un véhicule de transport terrestre, aquatique ou aérien, en particulier dans un pare-brise de véhicule automobile, dans un vitrage pour le bâtiment, l'aménagement intérieur ou le mobilier urbain.